(57)【要約】      （修正有）【課題】情報管理手段として有効に利用しうる磁気特性のみならず所定の光学特性をも備えた磁性酸化物粒子と、これを利用した商品等の真贋判別システムを提供する。【解決手段】一般式：（Ａ3-αＸα）Ｂ5 Ｏ12〔式中、ＡはＧａ，Ｇｄ，Ｙ，Ｃａ，ＳｒおよびＢｉからなる群から選択される少なくとも１種類の元素であり、ＢはＦｅ，Ｃｒ，Ｍｎ，Ｎｉ，ＣｏおよびＡｌからなる群から選択される少なくとも１種類の元素、又はＣｒ，Ｍｎ，ＮｉおよびＣｏからなる群から選択される少なくとも１種類の元素とＡｌとからなるものであり、ＸはＮｄ，Ｙｂ，Ｔｍ，ＥｒおよびＨｏからなる群から選択される少なくとも１種類の元素であり、αは0.００１＜α＜0.５を満たす数である〕であらわされる構成の磁性酸化物粒子とする。この磁性酸化物粒子を用いて印刷物等の真贋を判別する。【選択図】図８
2007234910.tif 000002
【特許請求の範囲】
【請求項１】
飽和磁化が0.５〜５０Ａ・ｍ2 ／kg（0.５〜５０ｅｍｕ／ｇ）の範囲にあり、波長２５０〜１５００ｎｍの光で励起したときにピーク波長が７５０〜２０００ｎｍの範囲にある光を発することを特徴とする磁性酸化物粒子。
【請求項２】
一般式：（Ａ3-αＸα）Ｂ5 Ｏ12〔式中、ＡはＧａ，Ｇｄ，Ｙ，Ｃａ，ＳｒおよびＢｉからなる群から選択される少なくとも１種類の元素であり、ＢはＦｅ，Ｃｒ，Ｍｎ，Ｎｉ，ＣｏおよびＡｌからなる群から選択される少なくとも１種類の元素、又はＣｒ，Ｍｎ，ＮｉおよびＣｏからなる群から選択される少なくとも１種類の元素とＡｌとからなるものであり、ＸはＮｄ，Ｙｂ，Ｔｍ，ＥｒおよびＨｏからなる群から選択される少なくとも１種類の元素であり、αは0.００１＜α＜0.５を満たす数である〕であらわされる、請求項１記載の磁性酸化物粒子。
【請求項３】
平均粒子サイズが0.００１〜１０μｍであり、結晶構造が単一である、請求項１または２記載の磁性酸化物粒子。
【請求項４】
（Ｙ0.8 Ｙｂ0.05Ｎｄ0.15Ｂｉ0.07）3 Ｆｅ5 Ｏ12、（Ｙ0.98Ｔｍ0.07）3 Ｆｅ5 Ｏ12、（Ｙ0.9 Ｈｏ0.1 Ｂｉ0.07）3 Ｆｅ5 Ｏ12、または（Ｙ0.66Ｇｄ0.27Ｅｒ0.07）3 Ｆｅ5 Ｏ12のいずれかの化学式であらわされる、請求項１または請求項２または請求項３に記載の磁性酸化物粒子。
【請求項５】
請求項１ないし４のいずれかに記載された磁性酸化物粒子を用いて商品等にあらかじめ記録された磁気情報および光学情報を読み取ることにより当該商品等の真贋を判別する真贋判別システムであって、
前記商品等の磁気情報を読み取る読み取りヘッドと、
前記読み取りヘッドの読み取り位置と同位置の前方もしくは後方に設けられて、前記商品等における磁性酸化物粒子の存在する記録部分に、波長２５０〜１５００ｎｍの励起光を照射する発光素子と、
前記励起光の照射により前記記録部分が発光したときに当該発光を検出する受光素子と、
前記読み取りヘッドで読み取られた磁気情報と前記受光素子によって検出された光学情報とを照合することによって前記商品等の真贋を判定する判定手段とが備えられていることを特徴とする商品等の真贋判別システム。
【請求項６】
判定手段は、前記読み取りヘッドで読み取られた磁気情報と前記受光素子によって検出された光学情報とを照合し、両者が同一であったときに真と判定する、請求項５記載の商品等の真贋判別システム。
【請求項７】
判定手段は、前記読み取りヘッドで読み取られた磁気情報と前記受光素子によって検出された光学情報とを照合し、あらかじめ定められた規則で前記磁気情報と前記光学情報とが配列されているときに真と判定する、請求項５記載の商品等の真贋判別システム。
【請求項８】
判定手段は、前記読み取りヘッドで読み取られた磁気情報と前記受光素子によって検出された光学情報とを照合し、前記磁気情報と前記光学情報とが重なりあっているときに真と判定する、請求項５記載の商品等の真贋判別システム。
【発明の詳細な説明】
【技術分野】
【０００１】
本発明は、磁性と共に所定の発光特性を有する磁性酸化物粒子と、これを利用して商品等の真贋判別を行う真贋判別システムに関する。
【背景技術】
【０００２】
近年、クレジットカード、プリペイドカード、ＩＤカードなどに代表されるセキュリティカードや、商品券、株券、小切手などに代表される紙媒体など、セキュリティ確保が必要な高付加価値商品が大量に流通している。これらの商品では、硬磁性材料や軟磁性材料などを用いた磁気機械認識方式のほか、複製を防止するホログラムや写真印刷などを用いた目視確認方式等により、セキュリティ確保、偽造防止対策を行っているものが多い（例えば特許文献１〜３参照）。
【０００３】
【特許文献１】特開平７−９０２６５号公報
【特許文献２】特開２０００−２５２１２０号公報
【特許文献３】特開２０００−２１１９２４号公報
【発明の開示】
【発明が解決しようとする課題】
【０００４】
しかし、上記磁気機械認識方式はオーディオやビデオなどで広く普及した磁気技術の流用であり、材料ならびにハードが安くかつ大量に市場に流通していることもあって、模倣品や偽造品が出回りやすい状況となっている。また、上記目視確認方式を採用する商品においても、近年の複写機の精度向上や印刷技術の向上により同様の偽造品が作製されているにもかかわらず、基本的に目視という人間の眼に頼った方法で真贋を判定しているため、偽造品を見破ることが困難で、結果、不正使用されるケースが後を絶たないのが現状である。このような事情から、セキュリティ確保が必要とされる上記のような高付加価値商品において真贋判定をパスする多くの偽造品が出回るようになっており、大きな社会問題化している。
【０００５】
その対策として、ＩＣカードに識別情報等を記憶させておく方式や、微小な無線チップ（ＩＣチップ）を埋め込んだ電子タグに識別情報等を記憶させておき電波により所定の読み取り器と交信することで当該識別情報等を読み取るＲＦＩＤ（Radio Frequency Identification）といった方式を採用し、これらと電子暗号技術とを組み合わせた偽造対策や、マイクロ文字などの現行複写機ではコピーが困難な技法による印刷対策が提案されており、一部では実際に利用されてもいる。
【０００６】
しかしながら、紙媒体などの低コスト製品においては、上記のようなＩＣカードやＩＣチップを用いる方式はＩＣチップ等のデバイスのコストが高いために採用しづらい。一方、マイクロ文字などを印刷する方式は、目視確認がしづらいために窓口での偽造判別等に利用しにくい。このように、従来におけるいずれの方式もセキュリティカードや紙媒体等の偽造防止策としては問題を抱えている。
【０００７】
本発明は、広く普及した現行の磁気方式による情報管理のシステムを利用しつつ、あらたな機械認識により偽造や模造品を効果的に防止できるようにするため、本来の磁気特性のみならず情報管理手段として有効に利用しうる所定の光学特性をも備えた磁性酸化物粒子と、これを利用した商品等の真贋判別システムを提供することを目的とする。
【課題を解決するための手段】
【０００８】
上記の目的を達成するため、本発明の磁性酸化物粒子は、飽和磁化が0.５〜５０Ａ・ｍ2 ／kg（0.５〜５０ｅｍｕ／ｇ）の範囲にあり、波長２５０〜１５００ｎｍ（２５０ｎｍ以上１５００ｎｍ以下）の光で励起したときにピーク波長が７５０〜２０００ｎｍ（７５０ｎｍ以上２０００ｎｍ以下）の範囲にある光を発する構成としたものである。
【０００９】
この磁性酸化物粒子は、単一の結晶構造を有し、一般式：（Ａ3-αＸα）Ｂ5 Ｏ12であらわされるものである。ここで、式中のＡは、ガリウム（Ｇａ），ガトリニウム（Ｇｄ），イットリウム（Ｙ），カルシウム（Ｃａ），ストロンチウム（Ｓｒ）およびビスマス（Ｂi ）からなる群から選択される少なくとも１種類の元素であり、Ｂは、鉄（Ｆｅ），クロム（Ｃｒ），マンガン（Ｍｎ），ニッケル（Ｎｉ），コバルト（Ｃｏ）およびアルミニウム（Ａｌ）からなる群から選択される少なくとも１種類の元素、又はＣｒ，Ｍｎ，ＮｉおよびＣｏからなる群から選択される少なくとも１種類の元素とＡｌとからなるものであり、Ｘは、ネオジム（Ｎｄ），イッテルビウム（Ｙｂ），ツリウム（Ｔｍ），エルビウム（Ｅｒ）およびホルミウム（Ｈｏ）からなる群から選択される少なくとも１種類の元素であり、αは、0.００１＜α＜0.５を満たす数である。
【００１０】
本発明の磁性酸化物粒子は、後の実施例で述べるような磁性インク等への利用を考慮すると、その平均粒子サイズは、0.００１〜１０μｍの範囲とするのが通常であるが、必ずしもこのような範囲に限定すべき必然性はなく、その利用形態等に応じてその都度最適な範囲を決定することができる。なお、本発明でいう磁性酸化物粒子の平均粒子サイズとは、透過型電子顕微鏡（ＴＥＭ）にて任意の倍率で撮影した写真から各粒子のサイズを実測し、これにより得られた粒子２００個の粒子サイズ測定値の平均値として求められるものである。
【００１１】
また、本発明に係る商品等の真贋判別システムは、上記の磁性酸化物粒子を用いて商品等にあらかじめ記録された磁気情報および光学情報を読み取ることにより当該商品等の真贋を判別する真贋判別システムであって、前記商品等の磁気情報を読み取る読み取りヘッドと、前記読み取りヘッドの読み取り位置と同位置の前方もしくは後方に設けられて、前記商品等における磁性酸化物粒子の存在する記録部分に所定の励起光（波長２５０〜１５００ｎｍの励起光）を照射する発光素子（光源）と、前記励起光の照射により前記記録部分が発光したときに当該発光を検出する受光素子と、前記読み取りヘッドで読み取られた磁気情報と前記受光素子によって検出された光学情報とを照合することによって前記商品等の真贋を判定する判定手段とを有することを特徴とするものである。
【発明の効果】
【００１２】
本発明の磁性酸化物粒子は、磁性と所定の発光特性（波長２５０〜１５００ｎｍの光で励起したときにピーク波長が７５０〜２０００ｎｍの範囲にある光を発する性質）とを有するから、これを例えば磁性インクに用いて商品等に識別情報等を印刷記録しておけば、現行の磁性材料を用いたシステムの基本的な構成を変更することなく、前記印刷記録部分の発光を検出・判別する手段を付加するだけで、偽造や模造品を判別・防止できるシステムの構築が可能となる。
【００１３】
このようにして本発明の磁性酸化物粒子を利用して構築された本発明に係る真贋判別システムにおいては、磁性インクを用いて商品等に印刷記録された部分の磁化の有無による情報と、所定の励起光を照射したときの前記印刷記録部分からの発光の有無や発光パターンによる情報とに基づいて、当該商品が真正のものであるか偽造されたものであるかが機械的に判別される。したがって、従来の磁気機械認識方式に比べると商品等の偽造がされにくくなり、それだけセキュリティ性の高い判別システムとなる。また、目視に頼ることなく機械的に商品等の真贋が容易に判別できるので窓口での商品等の真贋判別に好適であり、しかも目視に頼らないので、従来の目視確認方式に比べると真贋の判別をより確実に行うことができる。
【発明を実施するための最良の形態】
【００１４】
上述したように本発明の磁性酸化物粒子は、磁性と所定の発光特性とを有するから、現行の磁性材料を用いた情報システムに光学的判断による機械認識を付加したシステムを実現する場合の記録材料として利用することができる。
【００１５】
現行の磁性材料としては、保磁力を有するγ酸化鉄、Ｆｅメタル、Ｂａフェライトなどが知られており、軟磁性材料としては、Ｃｏ粒子、ＣｏＮｉ粒子などが知られている。これらの磁性材料の多くは、遷移元素を主成分としており、可視領域から赤外領域の光を概ね吸収する。そのような中、たとえば鉄ガーネット系酸化物粒子などの、母材色が黒色系でない材料は、赤外領域の吸収が少ない場合がある。本発明は、そのような点に着目し、所定の光で励起したときに赤外光を発光する性質を有する磁性酸化物粒子を実現したものである。以下では、本発明に係る磁性酸化物粒子の一具体例として、基本的にはガーネット型フェライトの結晶構造を有する鉄ガーネット系酸化物粒子（鉄イットリウム酸化物）を利用して作製した磁性酸化物粒子について説明する。
【００１６】
鉄イットリウム酸化物粒子は、前記特許文献２や特許文献３に記載されている通り、黄色あるいは黄緑色を母材色とする磁性粒子である。この粒子は、軟磁性の特性を示し、「〜４０Ａ・ｍ2 ／kg（〜４０ｅｍｕ／ｇ）」の飽和磁化、すなわち４０Ａ・ｍ2 ／kg（４０ｅｍｕ／ｇ）以下の飽和磁化を有することが知られている。この粒子の可視−赤外領域での光の吸収スペクトルを図１に示す（図中の縦軸は相対な大きさを示している）。図１を見ると、波長が７００ｎｍ以上では光の透過が大きくなっており、その分だけ相対的に光の吸収が少なくなっていることがわかる。また、鉄イットリウム酸化物中のイットリウムは、蛍光材料の元素として前記特許文献１に記載されているような形で、各種希土類元素と置換できる。
【００１７】
そこで、鉄イットリウム酸化物の結晶構造が崩れない程度に鉄イットリウム酸化物中のイットリウムの一部を各種希土類元素で置換した各種粒子を作製し、これらに赤外光をカットしたハロゲンランプによる光を照射してその赤外領域の発光を調べた。その結果、前記イットリウムの一部を、Ｎｄ、Ｙｂ、Ｈｏ、Ｔｍ、Ｅｒのうちの少なくとも一種の元素で置換したものについて発光が確認された。これらの発光のピーク位置は波長７５０〜２０００ｎｍにある。
【００１８】
このように、本発明の磁性酸化物粒子は、例えば鉄イットリウム酸化物の結晶構造が崩れない程度に当該酸化物中のイットリウムの一部を所定の希土類元素で置換することによって得られるものである。この場合の希土類元素の添加量は、鉄イットリウム酸化物の飽和磁化量に影響を及ぼすため、発光強度を確保できる範囲内で少なくするほうが良い。また、発光強度や発光位置の制御のため、鉄の一部をクロム、ニッケル、コバルトなどの遷移元素に置換することも可能である。さらに、発光強度や発光位置の制御のため、Ｎｄ，Ｙｂ，Ｈｏ，Ｔｍ，Ｅｒ以外の希土類元素を添加しても良い。
【００１９】
鉄イットリウム酸化物の結晶構造は、前記特許文献３に記載の材料と同一で、単一相であることが好ましい。複合相化した場合、ピーク波長７５０〜２０００ｎｍの光を発する磁性酸化物粒子以外の非発光物を含有することがあり、その場合に磁性ならびに発光の効率を低下させる要因となるからである。
【００２０】
本発明の磁性酸化物粒子の平均粒子サイズは、当該粒子の適用製品への加工性を考えると、0.００１〜１０μｍが好ましい。なお、本発明の磁性酸化物粒子の適用製品としては、インクジェットプリンタ用のインク（ＩＪＰインク）やオフセットインクなど各種印刷インク、バイオや医療用途の磁性ビーズなどが上げられる。また、粒子サイズの制御は製造方法により行われ、固相反応（フラックス法、メカニカルアロイ法など）、液相反応（共沈法、水熱法、錯体法など）、気相法（蒸発法など）など周知の方法により行われる。
【００２１】
本発明の磁性酸化物粒子を利用した商品等の真贋判別システムとしては、商品等に記録された磁気情報を読み取るための読み取りヘッド（例えば磁性薄膜ヘッドや磁性リングヘッドなど）を装備した磁気読み取り装置において、前記読み取りヘッドの読み取り位置と同位置の前方もしくは後方に、磁性酸化物粒子の存在する記録部分（本発明の磁性酸化物粒子を含む磁性インキや磁性塗料等を用いて商品等上に記録された部分）に所定の励起光を照射するための発光素子（光源）と、前記記録部分からの発光を観測するための受光素子とを設け、商品等に記録された磁気情報を前記読み取りヘッドで読み取る一方、発光素子からの光照射により発光する前記記録部分の光学情報を受光素子を介して読み取り、このようにして読み取られた磁気情報と光学情報の両方を読み取り照合することによって商品の真贋を判定する判定手段（例えばＣＰＵ、マイクロコンピュータなど）とを備えた構成のものなどが考えられる。
【００２２】
基準磁気情報と光学情報との照合による真贋判別の具体的方法、すなわち判定手段における真贋判定方法については、例えば（イ）両者が同一であったときに真と判断する、（ロ）予め定められた規則で磁気情報と光学情報とが配列されているときに真と判断する、（ハ）磁気情報と光学情報とが重なりあっているときに真とする、というように、照合パターンを複合的に決めることができる。
【００２３】
磁気情報を読み取るための読み取りヘッドとしては、現状の磁気記録システムにおいて使用されている例えば磁性薄膜ヘッドや磁性リングヘッドなどの磁気ヘッドを用いることができ、光を照射するための発光素子（光源）には、例えばハロゲンランプやＬＥＤ、レーザなどを用いることができる。また、前記受光素子としては、例えば、Ｓｉ、ＩｎＧａＡｓ、Ｇｅなどの半導体ダイオードやＣＣＤ（電荷結合素子）などを用いることができる。
【００２４】
［実施例］
まず、本発明の磁性酸化物粒子の実施例およひ比較例について説明する。
【実施例１】
【００２５】
２０００ccの水に、硝酸イットリウム（0.０８モル）、硝酸イッテルビウム（0.００５モル）、硝酸ネオジム（0.０１５モル）および硝酸鉄（0.１７８５モル）を溶解したのち、硝酸ビスマス（0.００７モル）を溶解した１２Ｎの硝酸溶液１００ccと混合した。この硝酸塩水溶液を、3.４１５モルの水酸化ナトリウムを２０００ccの水に溶解した水溶液に、撹拌しながら約３０分かけて滴下し、イットリウム、イッテルビウム、ネオジム、ビスマスおよび鉄の共沈物を生成させた。この共沈物を中性付近になるまで水洗したのち、ろ過して共沈物を取り出した。この共沈物を別の容器に入れ、これに融剤として臭化カリウム（0.８５７モル）と水（５００cc）とを加え、臭化カリウムが水に溶解するまで撹拌混合し、共沈物が臭化カリウム水溶液中に均一に分散した懸濁液を得た。
【００２６】
つぎに、この懸濁液をバットに取り出し、９０℃で乾燥して水を除去し、共沈物と臭化カリウムとの均一混合物を得た。この混合物を乳鉢で軽く解砕したのち、プレス成形した。ついで、この成形物をルツボに入れ、８５０℃で２時間加熱処理することにより、臭化カリウム中に（イットリウム、イッテルビウム、ネオジム）ビスマス鉄ガーネット酸化物粒子を析出させた。最後に、この加熱処理物を水洗して、臭化カリウムを溶解除去し、表１に示す平均粒子サイズ0.５μｍの磁性酸化物粒子〔（Ｙ0.8 Ｙｂ0.05Ｎｄ0.15Ｂｉ0.07）3 Ｆｅ5 Ｏ12〕を得た。図２に、この磁性酸化物粒子の発光スペクトルを示し、図５に当該粒子の走査型顕微鏡（ＳＥＭ）写真（倍率：２万倍）を示す。
【実施例２】
【００２７】
Ｙ2 Ｏ3 （３1.６ｇ）、Ｔｍ2 Ｏ3 （3.８８ｇ）、Ｆｅ2 Ｏ3 （３9.９ｇ）およびＬｉＦ（3.９ｇ）を十分に混合して、アルミナルツボに移した後、１３００℃で２時間大気中で焼成した。焼成後、フラックス剤を除去するために濃度１Ｎの塩酸で洗浄し、水洗した。その後、９０℃で２４時間乾燥し、表１に示す平均粒子サイズ2.０μｍの磁性酸化物粒子〔（Ｙ0.98Ｔｍ0.07）3 Ｆｅ5 Ｏ12〕を得た。図３に、この磁性酸化物粒子の発光スペクトルを示し、図７に当該粒子のＸ線回折図を示す。なお、図７には、後述する比較例１で得られた粒子のＸ線回折図も併せて示してある。
【実施例３】
【００２８】
２，０００ccの水に、硝酸イットリウム（0.０９モル）、硝酸ホロミウム（0.０１モル）および硝酸鉄（0.１７８５モル）を溶解したのち、硝酸ビスマス（0.００７モル）を溶解した１２Ｎの硝酸溶液（１００cc）と混合した。この硝酸塩水溶液（１００ｇ）に尿素（５ｇ）を添加し、１８０℃でオートクレーブ処理を行い、懸濁液を得た。
【００２９】
つぎに、この懸濁液をイオン交換水にて洗浄し、バットに取り出し、９０℃で乾燥して水を除去した。ついで、この成形物をルツボに入れ、６５０℃で２時間加熱処理することにより、表１に示す平均粒子サイズ0.０１０μｍの磁性酸化物粒子〔（Ｙ0.9 Ｈｏ0.1 Ｂｉ0.07）3 Ｆｅ5 Ｏ12〕を得た。図４に、この磁性酸化物粒子の発光スペクトルを示し、図６に当該粒子の透過型顕微鏡（ＴＥＭ）写真（倍率：２０万倍）を示す。
【実施例４】
【００３０】
Ｙ2 Ｏ3 （２2.６ｇ）、Ｇｄ2 Ｏ3 （１4.５ｇ）、Ｅｒ2 Ｏ3 （3.８５ｇ）、Ｆｅ2 Ｏ3 （３9.９ｇ）およびＬｉＦ（3.９ｇ）を十分に混合し、アルミナルツボに移した後、１５００℃で２時間大気中で焼成した。焼成後、フラックス剤を除去するために濃度１Ｎの塩酸で洗浄し、水洗した。その後、９０℃で２４時間乾燥し、表１に示す平均粒子サイズ5.０μｍの磁性酸化物粒子〔（Ｙ0.66Ｇｄ0.27Ｅｒ0.07）3 Ｆｅ5 Ｏ12〕を得た。
【００３１】
［比較例１］
上記実施例２において、Ｙ2 Ｏ3 の配合量を３1.６ｇから３3.９ｇに変更し、Ｅｒ2 Ｏ3 （3.８５ｇ）を除いた以外は、同一の条件にて図１に示す比較例１の粒子〔（Ｙ0.73Ｇｄ0.27）3 Ｆｅ5 Ｏ12〕を製造した。図７に、当該粒子のＸ線回折図を示す。
【００３２】
〔特性評価〕
以上の実施例１〜４および比較例１で得られた各粒子について下記の特性評価を行った。なお、各特性評価で使用した測定装置および測定条件は下記の通りである。
【００３３】
『磁気特性』
・測定装置：東英工業社製「磁気特性測定装置ＶＳＭ−５」
※測定条件：東英工業社製プラスチックセルに資料を詰め、外部磁場５ｋＧで測定した。
【００３４】
『結晶性』
・測定装置：リガク社製「Ｘ線回折装置ＲＩＮＴ２０００」
※測定条件：リガク社製ガラスサンプル板に試料を詰め、電圧５０ｋＶ、電流１００ｍＡで測定した。
【００３５】
『発光特性』
・測定装置：日本分光社製「分光計ＣＴ−５０型＋センサーＩｎＧａＡｓ」
※測定条件：リガク製ガラスサンプル板に試料を詰め、１００Ｗハロゲンランプの光（波長：５００〜１５００ｎｍ）を照射し、スキャン速度６０ｎｍ／分で測定した。
【００３６】
『粒子サイズ』
・測定装置：日立製作所社製透過型電子顕微鏡「ＴＥＭ８０００」
※測定条件：上記装置で任意の倍率で撮影した顕微鏡写真より２００個を抽出し、これらの粒径測定値の平均をとって粒子サイズとした。なお、各粒子についてはその最長部分をもって粒径とした。
【００３７】
表１に、上記実施例１〜４およひ比較例１で得られた各粒子の組成と、これらの粒子についての上記測定の結果をまとめて示す。
【００３８】
【表１】
2007234910.tif 000003
【００３９】
上記の結果から明らかなように、実施例１〜４に係る磁性酸化物粒子は、比較例１に係る粒子と同一の結晶性ならびに磁性を有することがわかる。また、上記ハロゲンランプの光を照射したときに、波長７５０〜２０００ｎｍの範囲において、比較例１に係る粒子は発光性を示さなかったのに対し、実施例１〜４に係る磁性酸化物粒子は複数のピーク波長をもった光を発することもわかる。
【００４０】
次に、本発明に係る磁性酸化物粒子を利用した商品等の真贋判別システムの実施例について説明する。
【実施例５】
【００４１】
上記実施例２で作製した磁性酸化物粒子〔（Ｙ0.98Ｔｍ0.07）3 Ｆｅ5 Ｏ12であらわされるツリウム含有鉄イットリウム酸化物粒子〕を含有させた下記組成物（ｉ）をボールミルにより充分に混練分散させた後、多官能性ポリイソシアネート化合物（日本ポリウレタン工業社製、コロネートＬ（商標名））を５重量部加えて磁性塗料（磁性インク）を調製した。
【００４２】
組成物（ｉ）：
・ツリウム含有鉄イットリウム酸化物粒子（磁性酸化物粒子）        ７０重量部
・ポリウレタン樹脂（大日本インキ化学工業社製Ｔ−５２５０）      １５重量部
・シクロヘキサノン                                              ７５重量部
・トルエン                                                      ７５重量部
【００４３】
次いで、上記磁性塗料を用いて所定のパターンを印刷形成してなる印刷物（本発明でいう「商品等」の一具体例）を作製した。すなわち、図８に示すごとく、スリットの入ったアプリケータ（図示せず）を使用して、厚さ３０μｍのポリエチレンテレフタレート（ＰＥＴ）フイルムからなる基材１０上に、厚み１０μｍで、上記磁性塗料をパターン塗布し、乾燥することにより、基材１０上に所定の印刷パターン部分１１を有する印刷物１２を得た。
【００４４】
このようにして得られた印刷物１２を一定の速度で一方向に移動させ、その状態で本発明に係る真贋判別システムにより、印刷物１２の印刷パターン部分１１における磁気情報と光学情報とを読み取って、それらを照合することで真贋判定することを行った。
【００４５】
この場合に使用した本発明に係る真贋判別システム１は、図８に示したように、印刷物１２の印刷パターン部分１１の磁気情報を読み取る磁気ヘッド（読み取りヘッド）２と、印刷物１２の印刷パターン部分１１に所定の励起光を照射する発光素子（光源）３と、印刷物１２の印刷パターン部分１１からの光学情報を検出する受光素子４と、磁気ヘッド２で読み取られた磁気情報と受光素子４によって検出された光学情報とを照合することによって印刷物１２の真贋を判定する判定手段（この例では、そのような判定プログラムが組み込まれたマイクロコンピュータ）５とを備えた構成である。ここで、発光素子３は、この実施例では、波長６００〜７００ｎｍの励起光を照射するＬＥＤ（発光ダイオード）で構成され、磁気ヘッド２の読み取り位置よりもわずかに後方（図８中の印刷物１２の移動方向に向かって後方、つまり図中の右方）の位置に配置されている。
【００４６】
そして、この真贋判別システム１においては、印刷物１２を図８中の左方に一定の速度で移動させて、その印刷パターン部分１１の磁気情報をまず磁気ヘッド２で読み取り、次いで同じ印刷パターン部分１１に発光素子３からの励起光を照射して当該印刷パターン部分１１の光学情報（発光情報）を受光素子４によって読み取り、これらの読み取られた磁気情報および光学情報を判定手段５で照合することによって、印刷物１２の真贋判定を行うようになっている。この場合、磁気ヘッド２よって読み取られる光学情報は、例えば、図８中の（ａ）で示した磁性応答信号パターンとして得られ、受光素子４によって読み取られる光学情報は、同じく図８中の（ｂ）で示した発光応答信号パターンとして得られる。
【００４７】
このような図８に示した真贋判別システム１によれば、例えば、同図の中段に示したように（ａ）の磁性応答信号パターンと（ｂ）の発光応答信号パターンの両パターン（波形パターン）とが一致した場合に、判定手段５は印刷物１２を「真」と判定し、同図の下段に示したように（ａ）と（ｂ）の両パターンが一致しなかった場合に、判定手段５は印刷物１２を「偽」と判定することができる。したがって、例えば、目視だけでは真正のものと判断されてしまう印刷物や、あるいは機械的に読み取られた磁気情報からは真正品と判断されてしまう印刷物であっても、図８の下段に示したように（ａ）の磁性応答信号パターンと（ｂ）の発光応答信号パターンの両パターンが一致しない場合は真正品ではないと判断されることになる。こうして、磁気情報以外に光学情報（発光情報）による機械認識が可能な商品等の真贋判別システム、すなわち従来の磁気機械認識方式や目視確認方式に比べて真贋判別をより確実かつ厳密に行えるセキュリティ性の高い商品等の真贋判別システムを実現することができる。
【００４８】
図９に、同様の方法にて印刷パターンを変更した他の印刷例として、パターン例１とパターン例２の２つの例を示す。図９中の各磁気ヘッド２等の各素子については、図８におけるものと同様のものは図８における符号と同様の符号を付してその説明を省略する（ただし、印刷パターン部分１１の構成は下記のように図８におけるものと異なっている）。
【００４９】
図９中のパターン例１は、印刷物１２を構成する基材１０上に、発光を示さない通常の磁性材料と、非磁性材料（ダミー材料）と、磁性および発光特性を有する本発明の磁性酸化物粒子とを、同図に示したように各材料ごと離散的に設けた印刷パターン部分１１としたものである。この場合、真正品であれば、例えば、磁気ヘッド２によってパターン例１の（ａ）で示したような磁性応答信号パターンが検出され、受光素子４によって同パターン例１の（ｂ）で示したような発光応答信号パターンが検出される。したがって、磁気ヘッド２および受光素子４によって検出されたパターンが、これらの（ａ）および（ｂ）以外のパターンである場合には、印刷物１２を偽（真正品でない）と判定することができる。
【００５０】
また、図９中のパターン例２は、印刷物１２を構成する基材１１上に、発光を示さない通常の磁性材料と、非磁性材料（ダミー材料）と、磁性および発光特性を有する本発明の磁性酸化物粒子とを、同図に示したように各印刷部分ごとに重畳的にあるいは隣接させて設けた印刷パターンとしたものである。この場合、真正品であれば、例えば、磁気ヘッド２によってパターン例２の（ａ）で示したような磁性応答信号パターンが検出され、受光素子４によって同パターン例２の（ｂ）で示したような発光応答信号パターンが検出される。したがって、磁気ヘッド２および受光素子４によって検出されたパターンが、これらの（ａ）および（ｂ）以外のパターンである場合には、印刷物１２を「偽（真正品でない）」と判定することができる。このパターン例２では、（ａ）の磁性応答パターンと（ｂ）の発光応答パターンは、図８に示したものやパターン例１に比べてより複雑なものとなるため、それだけ偽造も困難になるものと思われる。
【図面の簡単な説明】
【００５１】
【図１】鉄イットリウム酸化物の吸収スペクトルを示す図である。
【図２】実施例１で得られた磁性酸化物粒子に励起光（波長２５０〜１５００ｎｍ）を照射して発光させたときの当該粒子の発光スペクトルを示す図である。
【図３】実施例２で得られた磁性酸化物粒子に励起光（波長２５０〜１５００ｎｍ）を照射して発光させたときの当該粒子の発光スペクトルを示す図である。
【図４】実施例３で得られた磁性酸化物粒子に励起光（波長２５０〜１５００ｎｍ）を照射して発光させたときの当該粒子の発光スペクトルを示す図である。
【図５】実施例１で得られた磁性酸化物粒子のＳＥＭ写真（倍率：２万倍）を示す図である。
【図６】実施例３で得られた磁性酸化物粒子のＴＥＭ写真（倍率：２０万倍）を示す図である。
【図７】実施例２で得られた磁性酸化物粒子のＸ線回折図（Ｘ線回折スペクトル）を、比較例１で得られた粒子のＸ線回折図（Ｘ線回折スペクトル）とともに示す図である。
【図８】実施例５において、本発明に係る商品等の真贋判別システムを説明するために使用したもので、当該システムの基本的な構成と、真贋判別の対象となる印刷物（商品等）における印刷パターンと、当該システムによって検出される磁気情報（磁性応答信号パターン）および光学情報（発光応答信号パターン）のパターン例とを併記した説明図である。
【図９】図８に示したものとは異なる他の２つの印刷パターン（パターン例１およびパターン例２）を、これらにそれぞれ対応する信号パターンの例とともに示す図である。
【符号の説明】
【００５２】
１  真贋判別システスム
２  読み取りヘッド（磁気ヘッド）
３  発光素子（光源）
４  受光素子
５  判定手段
【図１】
2007234910.tif 000004
【図２】
2007234910.tif 000005
【図３】
2007234910.tif 000006
【図４】
2007234910.tif 000007
【図５】
2007234910.tif 000008
【図６】
2007234910.tif 000009
【図７】
2007234910.tif 000010
【図８】
2007234910.tif 000011
【図９】
2007234910.tif 000012